(57)【要約】【課題】スコアを破断するのに指かけ部に付与する力を低減させてその開栓性を向上させる。【解決手段】スコア１１で区画された切り取り可能領域１２を有する天板部１３と、この天板部１３をその径方向外方から囲うように設けられるとともに、容器の口部に嵌合される周壁部１４とを備えるキャップ本体１５を有し、切り取り可能領域１２に指かけ部１６が設けられた生分解性を有する合成樹脂製のキャップ１０であって、キャップ本体１５のうち少なくとも天板部１３は、脂肪族ポリエステル樹脂を８０〜９５ｗｔ％、グリセリン脂肪酸エステル、またはポリ乳酸／ジオール・ジカルボン酸共重合体を５〜２０ｗｔ％、それぞれ含有する第１混合樹脂材料で形成されている。【選択図】図１
2008056308.tif 000002
【特許請求の範囲】
【請求項１】
スコアで区画された切り取り可能領域を有する天板部と、この天板部をその径方向外方から囲うように設けられるとともに、容器の口部に嵌合される周壁部とを備えるキャップ本体を有し、前記切り取り可能領域に指かけ部が設けられた生分解性を有する合成樹脂製のキャップであって、
前記キャップ本体のうち少なくとも前記天板部は、
脂肪族ポリエステル樹脂を８０〜９５ｗｔ％、
グリセリン脂肪酸エステル、またはポリ乳酸／ジオール・ジカルボン酸共重合体を５〜２０ｗｔ％、
それぞれ含有する第１混合樹脂材料で形成されていることを特徴とするキャップ。
【請求項２】
請求項１記載のキャップであって、
前記脂肪族ポリエステル樹脂は、ポリブチレンサクシネート、ポリブチレンサクシネート・アジペート、ポリエチレンサクシネート、ポリエチレンサクシネートアジペート共重合体、ポリ（ε−カプロラクトン−ブチレンサクシネート）、（１、４−ブタンジオール、琥珀酸、アジペート、乳酸）系共重合体から選ばれる少なくとも１種からなることを特徴とするキャップ。
【請求項３】
請求項１または２に記載のキャップであって、
前記キャップ本体に、前記天板部の外面を開閉可能な蓋体がヒンジを介して連結され、このヒンジは、
ポリ乳酸を５０〜７５ｗｔ％、
ポリブチレンサクシネート、ポリブチレンサクシネート・アジペート、ポリエチレンサクシネート、ポリエチレンサクシネートアジペート共重合体、ポリ（ε−カプロラクトン−ブチレンサクシネート）、ポリブチレンアジペート・テレフタレート、（１、４−ブタンジオール、琥珀酸、アジペート、乳酸）系共重合体を２０〜４５ｗｔ％、
グリセリン脂肪酸エステル、若しくはポリ乳酸／ジオール・ジカルボン酸共重合体を５〜１０ｗｔ％、
それぞれ含有する第２混合樹脂材料で形成されていることを特徴とするキャップ。
【発明の詳細な説明】
【技術分野】
【０００１】
本発明は、生分解性樹脂製のキャップに関するものである。
【背景技術】
【０００２】
従来から、ボトルの口部に取り付けられるキャップとして、スコアで区画された切り取り可能領域を有する天板部と、この天板部をその径方向外方から囲うように設けられるとともに、容器の口部に嵌合される周壁部とを備えるキャップ本体を有し、前記切り取り可能領域に指かけ部が設けられた構成が知られている。なお、このボトルには、例えば調味料等の液体が充填される。
そして近年では、環境保護の要請から、このキャップを、下記特許文献１に示されるような、例えばポリ乳酸等の脂肪族ポリエステルを主成分とする生分解性樹脂で形成することが検討されている。
【特許文献１】特開２００６−１２４０２３号公報
【発明の開示】
【発明が解決しようとする課題】
【０００３】
しかしながら、従来の生分解性樹脂で形成したキャップでは、開封に際し前記指かけ部に大きな力をかけなければ、前記スコアを破断して切り取り可能領域を天板部から分離することができないという問題があった。
【０００４】
本発明は、このような事情を考慮してなされたもので、生分解性樹脂製のキャップに良好な開栓性を具備させることができるキャップを提供することを目的とする。
【課題を解決するための手段】
【０００５】
上記課題を解決して、このような目的を達成するために、本発明のキャップは、スコアで区画された切り取り可能領域を有する天板部と、この天板部をその径方向外方から囲うように設けられるとともに、容器の口部に嵌合される周壁部とを備えるキャップ本体を有し、前記切り取り可能領域に指かけ部が設けられた生分解性を有する合成樹脂製のキャップであって、前記キャップ本体のうち少なくとも前記天板部は、脂肪族ポリエステル樹脂を８０〜９５ｗｔ％、グリセリン脂肪酸エステル、またはポリ乳酸／ジオール・ジカルボン酸共重合体を５〜２０ｗｔ％、それぞれ含有する第１混合樹脂材料で形成されていることを特徴とする。
この発明では、天板部が前記第１混合樹脂材料で形成されているので、この天板部の柔軟性を、従来の生分解性樹脂で形成された天板部よりも高めることが可能になり、前記スコアを破断するのに前記指かけ部に付与する力を低減することができ、このキャップの開栓性を向上させることができる。
【０００６】
ここで、前記脂肪族ポリエステル樹脂は、ポリブチレンサクシネート、ポリブチレンサクシネート・アジペート、ポリエチレンサクシネート、ポリエチレンサクシネートアジペート共重合体、ポリ（ε−カプロラクトン−ブチレンサクシネート）、（１、４−ブタンジオール、琥珀酸、アジペート、乳酸）系共重合体から選ばれる少なくとも１種であってもよい。
前記の作用効果を有するキャップを容易かつ確実に形成することができる。
【０００７】
また、前記キャップ本体に、前記天板部の外面を開閉可能な蓋体がヒンジを介して連結され、このヒンジは、ポリ乳酸を５０〜７５ｗｔ％、ポリブチレンサクシネート、ポリブチレンサクシネート・アジペート、ポリエチレンサクシネート、ポリエチレンサクシネートアジペート共重合体、ポリ（ε−カプロラクトン−ブチレンサクシネート）、ポリブチレンアジペート・テレフタレート、（１、４−ブタンジオール、琥珀酸、アジペート、乳酸）系共重合体を２０〜４５ｗｔ％、グリセリン脂肪酸エステル、若しくはポリ乳酸／ジオール・ジカルボン酸共重合体を５〜１０ｗｔ％、それぞれ含有する第２混合樹脂材料で形成されてもよい。
この場合、ヒンジが前記第２混合樹脂材料で形成されているので、このヒンジの柔軟性および耐久性を、従来の生分解性樹脂で形成されたヒンジよりも高めることが可能になり、蓋体を繰り返し開閉しても、このヒンジが千切れるのを抑制することができる。
【発明の効果】
【０００８】
この発明に係るキャップによれば、スコアを破断するのに指かけ部に付与する力を低減させてその開栓性を向上させることができる。
【発明を実施するための最良の形態】
【０００９】
以下、図面を参照し、この発明の実施の形態について説明する。この実施形態に係る生分解性を有する合成樹脂製のキャップ１０は、スコア１１で区画された切り取り可能領域１２を有する天板部１３と、この天板部１３をその径方向外方から囲うように設けられるとともに、図示されない容器の口部に嵌合される周壁部１４とを備えるキャップ本体１５を有し、切り取り可能領域１２には指かけ部１６が設けられている。また、本実施形態では、キャップ本体１５に、天板部１３の外面を開閉可能な蓋体１８がヒンジ１７を介して連結されている。
【００１０】
スコア１１は天板部１３の内面に形成され、切り取り可能領域１２は平面視菱形状をなしている。また、指かけ部１６は、天板部１３の外面に立設された支柱部１６ａと、この支柱部１６ａの上端に連結され、天板部１３の外面に沿って延びるリング部１６ｂとを備えた、いわゆるプルリングを構成している。支柱部１６ａは、天板部１３の外面において、前記菱形状を構成する４つの頂部のうちの１つと対応する位置に設けられ、リング部１６ｂは、天板部１３の中心軸線と同軸上に設けられている。なお、本実施形態では、天板部１３はその外面が凹曲面状をなすように湾曲している。
【００１１】
ここで、周壁部１４は、天板部１３の外周縁部に垂設された内側筒部１４ａと、この内側筒部１４ａを径方向外方から囲うように設けられた外側筒部１４ｂとを備え、これら１４ａ、１４ｂの各上端は環状板１４ｃで連結されている。また、天板部１３の外面における外周縁には注出筒部１９が立設され、その上端開口部は、曲面をなすように径方向外方に折り曲げられている。さらに、環状板１４ｃの外面には、蓋体１８が係合可能な係合部１４ｄを有する係合筒部１４ｅが立設されている。
ここで、注出筒部１９の上端は、係合筒部１４ｅの上端よりも上方に位置している。また、指かけ部１６は注出筒部１９の上端よりも下側に配置されている。
【００１２】
また、内側筒部１４ａの外周面と、外側筒部１４ｂの内周面との間には隙間が設けられている。この隙間に容器の口部を挿入したときに、外側筒部１４ｂの内周面における下端開口部に形成された係合部１４ｆが、この容器の口部に設けられた図示されない係合部と係合することによって、キャップ１０が容器の口部に装着されるようになっている。
【００１３】
そして、本実施形態では、前述したキャップ１０の各構成要素のうち、ヒンジ１７を除いた全体が、脂肪族ポリエステル樹脂を８０〜９５ｗｔ％、グリセリン脂肪酸エステル、またはポリ乳酸／ジオール・ジカルボン酸共重合体を５〜２０ｗｔ％、それぞれ含有する第１混合樹脂材料で形成されている。前記脂肪族ポリエステル樹脂は、例えばポリブチレンサクシネート、ポリブチレンサクシネート・アジペート、ポリエチレンサクシネート、ポリエチレンサクシネートアジペート共重合体、ポリ（ε−カプロラクトン−ブチレンサクシネート）、（１、４−ブタンジオール、琥珀酸、アジペート、乳酸）系共重合体から選ばれる少なくとも１種とされている。
【００１４】
一方、ヒンジ１７は、本実施形態では、ポリ乳酸を５０〜７５ｗｔ％、ポリブチレンサクシネート、ポリブチレンサクシネート・アジペート、ポリエチレンサクシネート、ポリエチレンサクシネートアジペート共重合体、ポリ（ε−カプロラクトン−ブチレンサクシネート）、ポリブチレンアジペート・テレフタレート、（１、４−ブタンジオール、琥珀酸、アジペート、乳酸）系共重合体を２０〜４５ｗｔ％、グリセリン脂肪酸エステル、若しくはポリ乳酸／ジオール・ジカルボン酸共重合体を５〜１０ｗｔ％、それぞれ含有する第２混合樹脂材料で形成されている。
【００１５】
ここで、前述した（１、４−ブタンジオール、琥珀酸、アジペート、乳酸）系共重合体とは、琥珀酸、アジペートおよび乳酸の少なくとも１つと、１、４−ブタンジオールとの共重合体をいう。
なお、キャップ１０は、例えば、指かけ部１６を含むキャップ本体１５、および蓋体１８を各別に射出成形した後に、これらをヒンジ１７を形成する別の射出成形装置にセットした状態で、前記キャップ本体１５と蓋体１８とを連結するようにヒンジ１７を射出成形することにより形成することができる。
【００１６】
以上説明したように本実施形態に係るキャップ１０によれば、天板部１３が前記第１混合樹脂材料で形成されているので、この天板部１３の柔軟性を、従来の生分解性樹脂で形成された天板部よりも高めることが可能になり、スコア１１を破断するのに指かけ部１６に付与する力を低減することができ、このキャップ１０の開栓性を向上させることができる。
【００１７】
また、本実施形態では、ヒンジ１７が前記第２混合樹脂材料で形成されているので、このヒンジ１７の柔軟性および耐久性を、従来の生分解性樹脂で形成されたヒンジよりも高めることが可能になり、蓋体１８を繰り返し開閉しても、このヒンジ１７が千切れるのを抑制することができる。
【００１８】
なお、本発明の技術的範囲は前記実施の形態に限定されるものではなく、本発明の趣旨を逸脱しない範囲において種々の変更を加えることが可能である。
例えば、前記実施形態では、天板部１３のみならずキャップ１０においてヒンジ１７を除く全体を前記第１混合樹脂材料で形成したが、これに代えて、天板部１３のみを前記第１混合樹脂材料で形成してもよい。
【００１９】
また、前記実施形態では、ヒンジ１７を前記第２混合樹脂材料で形成したが、これに代えて、このヒンジ１７を、前記第１混合樹脂材料で形成してもよいし、あるいは、他の生分解性樹脂材料で形成してもよい。さらに、前述したキャップ１０に、ヒンジ１７および蓋体１８を設けなくてもよい。
さらにまた、前記実施形態では、指かけ部１６として前記プルリングを示したが、前述した形態に限られるものではない。
【００２０】
また、前記実施形態では、キャップ１０として、キャップ本体１５と蓋体１８とがヒンジ１７を介して連結された構成を示したが、これに代えて、例えば、キャップ本体と蓋体とを別体にして、キャップ本体に蓋体を着脱可能にアンダーカット嵌合できるキャップを採用してもよいし、あるいはキャップ本体と蓋体とを別体にして、キャップ本体および蓋体にそれぞれ、互いに螺合可能なねじ部が形成されたキャップを採用してもよい。
【００２１】
次に、以上説明した作用効果のうち、キャップの開栓性を向上できることについての検証試験を実施した。
ここで、グリセリン脂肪酸エステル、およびポリ乳酸／ジオール・ジカルボン酸共重合体を以下、Ａ材料という。
【００２２】
試験に供するキャップとして、脂肪族ポリエステルの種類、Ａ材料の種類、脂肪族ポリエステルの含有量、およびＡ材料の含有量のうち、少なくとも１つを異ならせた複数種の前記第１混合樹脂材料を用意し、各第１混合樹脂材料で全体を一体に形成したキャップを採用した。また、比較例としてポリエチレンで全体を一体に形成したキャップも用意した。なお、これら全てのキャップについて寸法は統一した。
そして、各キャップにおいて、前記プルリングのリング部を垂直方向、および４５°傾けた方向に各別に引き上げて、スコアを破断させ切り取り可能領域を天板部から分離するのに要した引き上げ力を測定した。
【００２３】
その結果、天板部が、脂肪族ポリエステル樹脂を８０〜９５ｗｔ％、グリセリン脂肪酸エステル、またはポリ乳酸／ジオール・ジカルボン酸共重合体を５〜２０ｗｔ％、それぞれ含有する第１混合樹脂材料で形成されていれば、前記引き上げ力は、ポリエチレンで形成したキャップと略同等であり、実使用に耐え得る大きさに抑えられることが確認された。
例えば、天板部が、（１、４−ブタンジオール、琥珀酸、アジペート、乳酸）系共重合体を８５ｗｔ％、ポリ乳酸／ジオール・ジカルボン酸共重合体を１５ｗｔ％、それぞれ含有する第１混合樹脂材料で形成され、かつ切り取り可能領域の肉厚が約０．２０ｍｍとされていれば、前記引き上げ力は８０Ｎ以下であり、実使用に耐え得る大きさに抑えられることが確認された。
【００２４】
次に、以上説明した作用効果のうち、ヒンジの耐久性を向上できることについての検証試験を実施した。
ここで、ポリブチレンサクシネート、ポリブチレンサクシネート・アジペート、ポリエチレンサクシネート、ポリエチレンサクシネートアジペート共重合体、ポリ（ε−カプロラクトン−ブチレンサクシネート）、ポリブチレンアジペート・テレフタレート、（１、４−ブタンジオール、琥珀酸、アジペート、乳酸）系共重合体を以下、Ｂ材料という。
【００２５】
試験に供するキャップとして、Ａ材料の種類、Ｂ材料の種類、ポリ乳酸の含有量、Ａ材料の含有量、およびＢ材料の含有量のうち、少なくとも１つを異ならせた複数種の前記第２混合樹脂材料を用意し、各第２混合樹脂材料で全体を一体に形成したキャップを採用した。また、比較例としてポリエチレンで全体を一体に形成したキャップも用意した。なお、これら全てのキャップについて寸法は統一した。
そして、各キャップにおいて、ヒンジが千切れるまで蓋体の開閉を繰り返し行ったときの開閉回数を求めた。
【００２６】
その結果、ヒンジが、ポリ乳酸を５０〜７５ｗｔ％、ポリブチレンサクシネート、ポリブチレンサクシネート・アジペート、ポリエチレンサクシネート、ポリエチレンサクシネートアジペート共重合体、ポリ（ε−カプロラクトン−ブチレンサクシネート）、ポリブチレンアジペート・テレフタレート、（１、４−ブタンジオール、琥珀酸、アジペート、乳酸）系共重合体を２０〜４５ｗｔ％、グリセリン脂肪酸エステル、若しくはポリ乳酸／ジオール・ジカルボン酸共重合体を５〜１０ｗｔ％、それぞれ含有する第２混合樹脂材料で形成されていれば、前記開閉回数は２４０回以上であり実使用上問題ないことが確認された。
【産業上の利用可能性】
【００２７】
スコアを破断するのに指かけ部に付与する力を低減させてその開栓性を向上させることができる。
【図面の簡単な説明】
【００２８】
【図１】本発明に係る一実施形態として示したキャップを開いたときの縦断面図である。
【図２】図１に示すキャップの上面図である。
【符号の説明】
【００２９】
１０  キャップ
１１  スコア
１２  切り取り可能領域
１３  天板部
１４  周壁部
１５  キャップ本体
１６  指かけ部
１７  ヒンジ
１８  蓋体
【図１】
2008056308.tif 000003
【図２】
2008056308.tif 000004